La présente invention comprend les aspects/modes de réalisation/caractéristiques suivants dans un ordre quelconque et/ou dans une combinaison quelconque : Procédé de production de noir de carbone comprenant : - l’introduction d’un flux de gaz chauffé dans un réacteur à noir de carbone ; - la combinaison d’au moins un additif de matière première avec au moins une matière première de noir de carbone pour former un mélange de matière première, dans lequel ledit au moins un additif de matière première comprend du strontium ou du baryum, ou une combinaison de ceux-ci ; - l’introduction dudit mélange de matière première à au moins un point d'introduction de matière première du réacteur à noir de carbone, - la combinaison d’au moins ledit mélange de matière première à travers l’au moins un point d'introduction dans ledit réacteur à noir de carbone avec le flux de gaz chauffé pour former un flux de réaction dans lequel du noir de carbone est formé ayant une surface spécifique à l'azote (N2SA) de 800 m 2 /g à 2 500 m 2 /g, dans ledit réacteur à noir de carbone ; et - la récupération du noir de carbone dans le flux de réaction, le procédé comprenant en outre le fonctionnement du réacteur à noir de carbone à une combustion globale (OAC) de 28 % à 50 %, et le réacteur à noir de carbone étant configuré de telle sorte que ladite OAC ≤ [(1350 + N2SA - 244*ln (additif ppm + 1))/0,003]^(1/3,5), et dans lequel la N2SA est la surface spécifique BET à l'azote, et « additif ppm » est la quantité totale en ppm (ppm en poids) d'éléments métalliques ajoutés à la matière première, à l'exclusion des impuretés résiduelles dans l'additif de matière première. Procédé de production de noir de carbone comprenant : - l’introduction d’un flux de gaz chauffé dans un réacteur à noir de carbone ; - l’introduction d’au moins une matière première de noir de carbone à au moins un point d'introduction de matière première du réacteur à noir de carbone ; - l’introduction d’au moins un additif de matière première à au moins un point d'introduction dans le réacteur à noir de carbone, dans lequel ledit au moins un additif de matière première comprend du strontium ou du baryum, ou une combinaison de ceux-ci ; - la combinaison de ladite au moins une matière première de noir de carbone et dudit au moins un additif de matière première, avec le flux de gaz chauffé pour former un flux de réaction dans lequel du noir de carbone est formé ayant une surface spécifique à l'azote (N2SA) de 800 m 2 /g à 2 500 m 2 /g, dans ledit réacteur à noir de carbone ; et - la récupération du noir de carbone dans le flux de réaction, le procédé comprenant en outre le fonctionnement du réacteur à noir de carbone à une combustion globale (OAC) de 28 % à 50 %, et le réacteur à noir de carbone étant configuré de telle sorte que ladite OAC ≤ [(1350 + N2SA - 244*ln (additif ppm + 1))/0,003]^(1/3,5), et dans lequel la N2SA est la surface spécifique BET à l'azote, et « additif ppm » est la quantité totale en ppm (ppm en poids) d'éléments métalliques ajoutés à la matière première, à l'exclusion des impuretés résiduelles dans l'additif de matière première. Procédé selon l’un quelconque des modes de réalisation/caractéristiques/aspects précédents ou suivants, dans lequel la N2SA est de 900 m 2 /g à 2 400 m 2 /g. Procédé selon l’un quelconque des modes de réalisation/caractéristiques/aspects précédents ou suivants, dans lequel ladite OAC Procédé selon l’un quelconque des modes de réalisation/caractéristiques/aspects précédents ou suivants, dans lequel la N2SA est de 850 m 2 /g à 2 400 m 2 /g. Procédé selon l’un quelconque des modes de réalisation/caractéristiques/aspects précédents ou suivants, dans lequel l’OAC est de 33,5 % à 46,5 %. Procédé selon l’un quelconque des modes de réalisation/caractéristiques/aspects précédents ou suivants, dans lequel l’OAC est de 33,5 % à 46,5 % et la N2SA est de 900 m 2 /g à 2 400 m 2 /g. Procédé selon l’un quelconque des modes de réalisation/caractéristiques/aspects précédents ou suivants, dans lequel l’OAC est de 33,5 % à 46,5 % et la N2SA est de 850 m 2 /g à 2 400 m 2 /g. Procédé selon l’un quelconque des modes de réalisation/caractéristiques/aspects précédents ou suivants, dans lequel l’OAC est de 33,5 % à 46,5 % et la N2SA est de 1000 m 2 /g à 2 400 m 2 /g. Procédé selon l’un quelconque des modes de réalisation/caractéristiques/aspects précédents ou suivants, ledit procédé comprenant en outre l'injection d'oxygène en aval du point d'introduction de matière première et en amont d'une trempe. Procédé selon l’un quelconque des modes de réalisation/caractéristiques/aspects précédents ou suivants, dans lequel l’au moins un point d'introduction de matière première est constitué d’au moins deux points d'introduction de matière première avec au moins un point d'introduction de matière première en aval d'au moins un autre point d'introduction de matière première. Procédé selon l’un quelconque des modes de réalisation/caractéristiques/aspects précédents ou suivants, dans lequel ledit réacteur à noir de carbone comprend une zone de combustion, une zone de transition et une zone de réaction. Procédé selon l’un quelconque des modes de réalisation/caractéristiques/aspects précédents ou suivants, dans lequel ledit réacteur à noir de carbone comprend une zone de combustion, une zone de transition, une section d'entrée conique, une section d'entrée étagée, une zone de réaction et une zone de trempe. Procédé selon l’un quelconque des modes de réalisation/caractéristiques/aspects précédents ou suivants, le procédé étant mis en œuvre par au moins la régulation de la quantité de matière première introduite de sorte que la combustion globale (OAC) soit de 33,5 % à 46,5 %. Procédé selon l’un quelconque des modes de réalisation/caractéristiques/aspects précédents ou suivants, dans lequel un élément du groupe IA et/ou du calcium est introduit, à tout moment, en une quantité inférieure à 500 ppm en tant que fraction par rapport à la quantité totale de matière première. Procédé selon l’un quelconque des modes de réalisation/caractéristiques/aspects précédents ou suivants, dans lequel un élément du groupe IA et/ou du calcium est introduit, à tout moment, en une quantité inférieure à 100 ppm en tant que fraction par rapport à la quantité totale de matière première. Procédé selon l’un quelconque des modes de réalisation/caractéristiques/aspects précédents ou suivants, dans lequel un élément du groupe IA et/ou du calcium est introduit, à tout moment, en une quantité inférieure à 10 ppm en tant que fraction par rapport à la quantité totale de matière première. Procédé selon l’un quelconque des modes de réalisation/caractéristiques/aspects précédents ou suivants, dans lequel un élément du groupe IA est introduit, à tout moment, en une quantité inférieure à 10 ppm par rapport à la quantité totale de matière première et du calcium est introduit, à tout moment, en une quantité inférieure à 10 ppm en tant que fraction par rapport à la quantité totale de matière première. Procédé selon l’un quelconque des modes de réalisation/caractéristiques/aspects précédents ou suivants, dans lequel aucun élément du groupe IA n'est introduit, à aucun moment, et aucun calcium n'est introduit, à aucun moment. Procédé selon l’un quelconque des modes de réalisation/caractéristiques/aspects précédents ou suivants, dans lequel l’au moins un additif de matière première est un liquide aqueux contenant un sel de strontium et/ou un sel de baryum dissous dans celui-ci. Procédé selon l’un quelconque des modes de réalisation/caractéristiques/aspects précédents ou suivants, dans lequel le strontium et/ou le baryum est présent dans l’au moins un additif de matière première au pourcentage en poids le plus élevé par rapport à tout élément métallique présent dans l'additif de matière première. Procédé selon l’un quelconque des modes de réalisation/caractéristiques/aspects précédents ou suivants, dans lequel l'additif de matière première comprend ledit strontium et au moins un autre élément métallique pour former une quantité totale d'éléments métalliques, dans lequel ledit strontium constitue de 30 % en poids à 99 % en poids de la quantité totale des éléments métalliques présents. Procédé selon l’un quelconque des modes de réalisation/caractéristiques/aspects précédents ou suivants, dans lequel l'additif de matière première comprend ledit strontium et au moins un autre élément métallique pour former une quantité totale d'éléments métalliques, dans lequel ledit strontium constitue de 80 % en poids à 99 % en poids de la quantité totale des éléments métalliques présents. Procédé selon l’un quelconque des modes de réalisation/caractéristiques/aspects précédents ou suivants, dans lequel l’au moins un autre élément métallique est le calcium. Procédé selon l’un quelconque des modes de réalisation/caractéristiques/aspects précédents ou suivants, dans lequel l'additif de matière première comprend du strontium et du baryum, et l’au moins un autre élément métallique est le calcium. Procédé selon l’un quelconque des modes de réalisation/caractéristiques/aspects précédents ou suivants, dans lequel une quantité dudit additif de matière première est de 50 ppm à 1 500 ppm de métal élémentaire en tant que fraction par rapport à la quantité totale de matière première. Procédé selon l’un quelconque des modes de réalisation/caractéristiques/aspects précédents ou suivants, dans lequel une quantité dudit additif de matière première est une quantité qui conduit à ce que le noir de carbone contienne de 100 ppm à 7 000 ppm de strontium élémentaire, de baryum élémentaire ou les deux présents dans le noir de carbone. Procédé selon l’un quelconque des modes de réalisation/caractéristiques/aspects précédents ou suivants, le procédé formant ledit noir de carbone ayant une surface spécifique et une structure et dans lequel le réacteur à noir de carbone fonctionne à ladite OAC en raison, au moins en partie, du flux de gaz chauffé et d’une température du flux de réaction, et ladite OAC est au moins 4 % plus faible pour former ledit noir de carbone par rapport à un procédé qui utilise uniquement du calcium dans la même quantité pour ledit additif de matière première mais qui est par ailleurs le même procédé. Noir de carbone ayant une surface spécifique BET à l'azote (N2SA) de 800 m 2 /g à 2 500 m 2 /g et la concentration (ppm) en éléments du groupe IIA dans le noir de carbone est inférieure ou égale à 4,3*N2SA-2150, lesdits éléments du groupe IIA comprenant au moins le strontium, le baryum ou une combinaison de ceux-ci. Noir de carbone selon l’un quelconque des modes de réalisation/caractéristiques/aspects précédents ou suivants, le noir de carbone ayant un taux de cendres (%) qui est ≤ 0,0012*N2SA – 0,24. Noir de carbone selon l’un quelconque des modes de réalisation/caractéristiques/aspects précédents ou suivants, dans lequel la N2SA est de 900 m 2 /g à 2 400 m 2 /g. Noir de carbone selon l’un quelconque des modes de réalisation/caractéristiques/aspects précédents ou suivants, dans lequel la N2SA est de 850 m 2 /g à 2 400 m 2 /g. Noir de carbone selon l’un quelconque des modes de réalisation/caractéristiques/aspects précédents ou suivants, dans lequel ladite concentration (ppm) en éléments du groupe IIA dans le noir de carbone est inférieure à 4,3*N2SA-2150. Noir de carbone selon l’un quelconque des modes de réalisation/caractéristiques/aspects précédents ou suivants, dans lequel lesdits éléments du groupe IIA sont constitués d'au moins 95 % de strontium, de baryum ou d'une combinaison de ceux-ci. Noir de carbone selon l’un quelconque des modes de réalisation/caractéristiques/aspects précédents ou suivants, dans lequel lesdits éléments du groupe IIA sont constitués d’au moins 30 % en poids de strontium par rapport au poids total desdits éléments du groupe IIA. Noir de carbone selon l’un quelconque des modes de réalisation/caractéristiques/aspects précédents ou suivants, dans lequel lesdits éléments du groupe IIA sont constitués d’au moins 50 % en poids de strontium par rapport au poids total desdits éléments du groupe IIA. Noir de carbone selon l’un quelconque des modes de réalisation/caractéristiques/aspects précédents ou suivants, dans lequel lesdits éléments du groupe IIA sont constitués d’au moins 99 % en poids de strontium par rapport au poids total desdits éléments du groupe IIA. Noir de carbone selon l’un quelconque des modes de réalisation/caractéristiques/aspects précédents ou suivants, dans lequel lesdits éléments du groupe IIA sont constitués d'au moins 30 % en poids de baryum par rapport au poids total desdits éléments du groupe IIA. Noir de carbone selon l’un quelconque des modes de réalisation/caractéristiques/aspects précédents ou suivants, dans lequel lesdits éléments du groupe IIA sont constitués d'au moins 50 % en poids de baryum par rapport au poids total desdits éléments du groupe IIA. Noir de carbone selon l’un quelconque des modes de réalisation/caractéristiques/aspects précédents ou suivants, dans lequel lesdits éléments du groupe IIA sont constitués d'au moins 99 % en poids de baryum par rapport au poids total desdits éléments du groupe IIA. Noir de carbone selon l’un quelconque des modes de réalisation/caractéristiques/aspects précédents ou suivants, ledit noir de carbone ayant une concentration en éléments du groupe IA dans le noir de carbone inférieure à 100 ppm. Noir de carbone selon l’un quelconque des modes de réalisation/caractéristiques/aspects précédents ou suivants, ledit noir de carbone ayant une concentration en éléments du groupe IA dans le noir de carbone inférieure à 50 ppm. Noir de carbone selon l’un quelconque des modes de réalisation/caractéristiques/aspects précédents ou suivants, ledit noir de carbone ayant une concentration en éléments du groupe IA dans le noir de carbone inférieure à 20 ppm. Noir de carbone selon l’un quelconque des modes de réalisation/caractéristiques/aspects précédents ou suivants, ledit noir de carbone ayant une concentration en éléments du groupe IA dans le noir de carbone inférieure à 15 ppm. Noir de carbone selon l’un quelconque des modes de réalisation/caractéristiques/aspects précédents ou suivants, ledit noir de carbone ayant une concentration en strontium et/ou de baryum de 100 à 7000 ppm. Noir de carbone selon l’un quelconque des modes de réalisation/caractéristiques/aspects précédents ou suivants, ledit noir de carbone ayant une concentration en strontium et/ou de baryum d'au moins 200 ppm. La présente invention peut comprendre une combinaison quelconque de ces différentes caractéristiques ou différents modes de réalisation ci-dessus et/ou ci-dessous, comme décrit dans des phrases et/ou des paragraphes. Toute combinaison des caractéristiques présentement décrites est considérée comme faisant partie de la présente invention et aucune limitation n'est prévue en ce qui concerne les caractéristiques combinables.